СПОСОБ ОБРАБОТКИ МЕТАЛЛИЧЕСКИХ ПОВЕРХНОСТЕЙ КИСЛОТНОЙ ВОДНОЙ КОМПОЗИЦИЕЙ ДЛЯ УЛУЧШЕНИЯ УСТОЙЧИВОСТИ К КОРРОЗИИ

1. Способ обработки металлической поверхности, который включает стадию
контактирования металлической поверхности с кислотной водной композицией, причем кислотная водная композиция содержит
(а) одно или несколько соединений металлов (М), выбранных из группы соединений титана, соединений циркония и соединений гафния;
(б) один или несколько линейных полимеров (Р), полученных посредством контролируемой радикальной полимеризации, содержащих
(m1) N,N-диметил(мет)акриламид, и
(m2) винилфосфоновую кислоту,
в виде их полимеризованных мономерных звеньев,
при условии, что 85-95 мол.% полимеризованных мономерных звеньев представляют собой полимеризованные мономерные звенья N,N-диметил(мет)акриламида, и остальные полимеризованные мономерные звенья представляют собой полимеризованные мономерные звенья винилфосфоновой кислоты, и
причем один или несколько линейных полимеров (Р) включены в кислотную водную композицию в количестве, составляющем 10-500 част. на млн., из расчета общей массы кислотной водной композиции; и
(в) одно или несколько гидролизуемых органосилановых соединений (S) или их продуктов гидролиза (HS) и/или продуктов конденсации (CS).
2. Способ по п. 1, отличающийся тем, что металлическая поверхность содержит или состоит из одного или нескольких металлов или сплавов, выбранных из группы, состоящей из цинка, стали, холоднокатанной стали, горячекатанной стали, оцинкованной стали, стали горячего цинкования, алюминиевых, магниевых и цинко-магниевых сплавов.
3. Способ по п. 1 или 2, отличающийся тем, что кислотная водная композиция имеет рН в диапазоне, составляющем 0,5-5,5.
4. Способ по одному из пп. 1-3, отличающийся тем, что одно или несколько соединений металлов (М) представляют собой фторметаллаты указанных металлов и/или одно или несколько соединений металлов (М) включены в кислотную водную композицию в концентрации в диапазоне, составляющем 20-1600 част. на млн.
5. Способ по одному из пп. 1-4, отличающийся тем, что один или несколько линейных полимеров (Р) включены в кислотную водную композицию в концентрации в диапазоне, составляющем 20-250 част. на млн.
6. Способ по одному из пп. 1-5, отличающийся тем, что одно или несколько гидролизуемых органосилановых соединений (S) или их продуктов гидролиза (HS) и/или продуктов конденсации (CS) выбирают из группы, состоящей из органоалкоксисиланов, органосиланолов, полиорганосиланолов, органосилоксанов и полиорганосилоксанов и/или одно или несколько гидролизуемых органосилановых соединений (S) или их продуктов гидролиза (HS) и/или продуктов конденсации (CS) включены в кислотную водную композицию в концентрации в диапазоне, составляющем 1-750 част. на млн.
7. Способ по п. 6, отличающийся тем, что органосилановые соединения (S) или их продукты гидролиза (HS) содержат по меньшей мере одну из групп, выбранных из группы, состоящей из аминогрупп, групп мочевины, имидогрупп, иминогрупп и уреидогрупп, и один или несколько продуктов конденсации (CS) гидролизуемых силановых соединений (S) содержат такое же количество упомянутых выше групп на конденсированное звено гидролизуемого силанового соединения (S) или его продукта гидролиза (HS).
8. Способ по одному из пп. 1-7, отличающийся тем, что кислотная водная композиция дополнительно содержит (г) по меньшей мере один вид катионов металлов, выбранных из группы, состоящей из катионов металлов, которые включены в 1-ю, 2-ю, 3-ю, 5-ю, 6-ю, 7-ю или 8-ю подгруппы периодической таблицы элементов, включая лантаниды, катионы металлов, которые включены во 2-ю основную группу периодической таблицы элементов, лития, висмута и олова.
9. Способ по п. 8, отличающийся тем, что (г) по меньшей мере один вид катионов металлов выбирают из группы, состоящей из катионов цинка, меди, церия и молибдена, и/или (г) по меньшей мере один вид катионов металлов включены в кислотную водную композицию в концентрации в диапазоне, составляющем 5-5000 част. на млн.
10. Способ по одному из пп. 1-9, отличающийся тем, что кислотная водная композиция дополнительно содержит д) одно или несколько растворимых в воде соединений фтора.
-
11. Способ по п. 10, отличающийся тем, что растворимые в воде соединения фтора представляет собой растворимый в воде фторид, содержащий свободные фторид-ионы (F), и концентрация свободного фторида в кислотной водной композиции находится в диапазоне, составляющем 15-150 част. на млн.
12. Кислотная водная композиция, которую применяют в одном из пп. 1-11.
13. Маточная смесь для получения кислотной водной композиции по п. 12, посредством разбавления маточной смеси водой и, в соответствующих случаях, регулирования значение рН.
14. Применение кислотной водной композиции по п. 12 для обработки металлической поверхности.
15. Применение по п. 14, отличающееся тем, что применение обеспечивает защиту от коррозии металлической поверхности и/или обеспечивает повышенную адгезию дополнительных покрытий, наносимых на обработанную таким образом металлическую поверхность.
16. Основа, содержащая металлическую поверхность, обработанную в соответствии со способом, который определен в пп. 1-11, причем основа выбирается из группы, состоящей из деталей механических транспортных средств, рельсовых транспортных средств, воздушных летательных аппаратов, космических летательных аппаратов, деталей аппаратов и машин, деталей фурнитуры, деталей, применяемых в строительной сфере, для изготовления ограждений, осветительных приборов, профилей, облицовочных панелей или мелких деталей, автомобильных кузовов и их частей, одиночных или отдельных компонентов, предварительно собранных элементов, для изготовления устройств и конструкций, для бытовых принадлежностей, контролирующих устройств, испытательного оборудования и конструктивных элементов.